(57)【特許請求の範囲】
【請求項１】
液保持性の吸収層及び液不透過性の防漏層を有する吸収性物品において、
前記吸収層の生理食塩水の飽和吸収量が５０００ｇ／ｍ2以上で且つ遠心保持量が１０００ｇ／ｍ2以上であり、
乾燥時において前記吸収性物品に５ｇ／ｃｍ2の荷重をかけた時の厚みAd5が５〜４５ｍｍで且つ１００ｇ／ｃｍ2の荷重をかけた時の厚みAd100が３〜２０ｍｍであり、圧縮変形追随率Ｃd〔Ｃd＝（Ad5−Ad100）／Ad5×１００〕が４５〜９０％であり、
湿潤時において前記吸収性物品に５ｇ／ｃｍ2の荷重をかけた時の厚みAw5が１０〜４５ｍｍで且つ１００ｇ／ｃｍ2の荷重をかけた時の厚みAw100が４〜２０ｍｍであり、圧縮変形追随率Ｃw〔Ｃw＝（Aw5−Aw100）／Aw5×１００〕が４５〜９０％であり、
前記吸収性物品は、幅が２０〜７０ｍｍで、長さが４０〜２００ｍｍであり、且つ下部が平坦な俵形をしており、
前記吸収層は、圧縮弾性を有する弾力層と、液保持層を有し、
前記弾力層は、コイル状に捲縮したポリエチレンテレフタレート（ＰＥＴ）／ポリエチレン（ＰＥ）芯鞘型複合繊維を含み、かつ凹凸状にエンボス加工された不織布を、多層重ね合わせたものからなり、厚みが２〜３０ｍｍで、坪量が３０〜１０００ｇ／ｍ2であり、
前記液保持層は、架橋セルロース繊維からなる嵩高性セルロース繊維、並びにポリプロピレン（ＰＰ）／ＰＥ複合繊維、ＰＥＴ／ＰＥ複合繊維又は熱水で溶解するポリビニルアルコール繊維からなる熱溶融性接着繊維を含み、厚み０．５〜１０ｍｍで坪量８０〜３００ｇ／ｍ2の吸収シートからなる吸収性物品。
【請求項２】
乾燥時において前記吸収性物品に２００ｇ／ｃｍ2の荷重をかけた後、荷重１００ｇ／ｃｍ2まで解放したときの厚みBd100が２〜１８ｍｍで且つ更に荷重５ｇ／ｃｍ2まで解放したときの厚みBd5が４〜４０ｍｍであり、圧縮変形回復率Ｄd〔Ｄd＝（Bd5−Bd100）／Ad5×１００〕が３０〜９０％であり、
湿潤時において前記吸収性物品に２００ｇ／ｃｍ2の荷重をかけた後、荷重１００ｇ／ｃｍ2まで解放したときの厚みBw100が２〜１８ｍｍで且つ更に荷重５ｇ／ｃｍ2まで解放したときの厚みBw5が４〜４０ｍｍであり、圧縮変形回復率Ｄw〔Ｄw＝（Bw5−Bw100）／Aw5×１００〕が３５〜９０％である請求項１記載の吸収性物品。
【請求項３】
前記吸収層が、前記液保持層と、その下部に配置された前記弾力層とを備えた請求項１又は２記載の吸収性物品。
【請求項４】
前記吸収層が、前記弾力層と、該弾力層の上下面に配された前記液保持層とを備えた請求項１又は２記載の吸収性物品。
【請求項５】
液保持性の吸収層を有する生理用補助吸収パッドにおいて、
前記吸収層の生理食塩水の飽和吸収量が５０００ｇ／ｍ2以上で且つ遠心保持量が１０００ｇ／ｍ2以上であり、
乾燥時において前記生理用補助吸収パッドに５ｇ／ｃｍ2の荷重をかけた時の厚みAd5が５〜４５ｍｍで且つ１００ｇ／ｃｍ2の荷重をかけた時の厚みAd100が３〜２０ｍｍであり、圧縮変形追随率Ｃd〔Ｃd＝（Ad5−Ad100）／Ad5×１００〕が４５〜９０％であり、
湿潤時において前記吸収性物品に５ｇ／ｃｍ2の荷重をかけた時の厚みAw5が１０〜４５ｍｍで且つ１００ｇ／ｃｍ2の荷重をかけた時の厚みAw100が４〜２０ｍｍであり、圧縮変形追随率Ｃw〔Ｃw＝（Aw5−Aw100）／Aw5×１００〕が４５〜９０％であり、
前記パッドは、幅が２０〜７０ｍｍで、長さが４０〜２００ｍｍであり、且つ下部が平坦な俵形をしており、
前記吸収層は、圧縮弾性を有する弾力層と、液保持層を有し、
前記弾力層は、コイル状に捲縮したポリエチレンテレフタレート（ＰＥＴ）／ポリエチレン（ＰＥ）芯鞘型複合繊維を含み、かつ凹凸状にエンボス加工された不織布を、多層重ね合わせたものからなり、厚みが２〜３０ｍｍで、坪量が３０〜１０００ｇ／ｍ2であり、
前記液保持層は、架橋セルロース繊維からなる嵩高性セルロース繊維、並びにポリプロピレン（ＰＰ）／ＰＥ複合繊維、ＰＥＴ／ＰＥ複合繊維又は熱水で溶解するポリビニルアルコール繊維からなる熱溶融性接着繊維を含み、厚み０．５〜１０ｍｍで坪量８０〜３００ｇ／ｍ2の吸収シートからなる生理用補助吸収パッド。
【発明の詳細な説明】
【０００１】
【発明の属する技術分野】
本発明は、吸収性が高く、液吸収前後の身体へのフィット性が高い吸収性物品及び生理用補助吸収パッドに関する。
【０００２】
【従来の技術及び発明が解決しようとする課題】
小型の生理用ナプキンないし生理用補助吸収体に関する従来の技術として、例えば実開昭５５−６５０２１号公報には、従来の生理用ナプキンよりも幅狭なナプキンであって、帯状の紙状芯材パルプを綿状パルプで包んで吸収体を構成したものが記載されている。しかし、このナプキンでは、液を吸収すると嵩高さを失い、へたってしまうので、フィット性が低下して液漏れを十分に防止することができない。また特開平１０−１２７６９２号公報には、ナプキン又はショーツに固定して使用される、断面が三角形の細長い生理用補助吸収体が記載されている。しかし、この補助吸収体は、液を吸収後の形態保持性が低いため、身体へのフィット性が不十分である。
【０００３】
従って、本発明は、吸収性能が高く、液吸収前後の身体へのフィット性が高い吸収性物品及び生理用補助吸収パッドを提供することを目的とする。
【０００４】
【課題を解決するための手段】
本発明は、液保持性の吸収層及び液不透過性の防漏層を有する吸収性物品において、
前記吸収層の生理食塩水の飽和吸収量が５０００ｇ／ｍ2 以上で且つ遠心保持量が１０００ｇ／ｍ2 以上であり、
乾燥時において前記吸収性物品に５ｇ／ｃｍ2 の荷重をかけた時の厚みAd5 が５〜４５ｍｍで且つ１００ｇ／ｃｍ2 の荷重をかけた時の厚みAd100 が３〜２０ｍｍであり、圧縮変形追随率Ｃd 〔Ｃd ＝（Ad5 −Ad100 ）／Ad5 ×１００〕が４５〜９０％である吸収性物品を提供することにより前記目的を達成したものである（以下、第１発明というときには、この発明をいう）。
【０００５】
また、本発明は、液保持性の吸収層を有する生理用補助吸収パッドにおいて、前記吸収層の生理食塩水の飽和吸収量が５０００ｇ／ｍ2 以上で且つ遠心保持量が１０００ｇ／ｍ2 以上であり、
乾燥時において前記生理用補助吸収パッドに５ｇ／ｃｍ2 の荷重をかけた時の厚みAd5 が５〜４５ｍｍで且つ１００ｇ／ｃｍ2 の荷重をかけた時の厚みAd100 が３〜２０ｍｍであり、圧縮変形追随率Ｃd 〔Ｃd ＝（Ad5 −Ad100 ）／Ad5 ×１００〕が４５〜９０％である生理用補助吸収パッドを提供するものである（以下、第２発明というときには、この発明をいう）。
【０００６】
【発明の実施の形態】
以下、本発明を、その好ましい実施形態に基づき図面を参照しながら説明する。先ず、第１発明について説明する。
【０００７】
図１には、第１発明の一実施形態としての生理用ナプキンの斜視図が示されている。図１に示す生理用ナプキン１は、下部が平坦ないわゆる俵形をしており、従来のナプキンに比して小型のものである。斯かる小型のナプキンの吸収性能及び圧縮性能を後述するように特定のものとすることにより、ナプキン１が着用者の体の形状に合わせて変形・密着し、着用者の動きに追従して違和感無くフィットし、しかも多量の液を集中吸収することで吸収性能が高くなる。
【０００８】
上述の通り、ナプキン１は従来のナプキンよりも小型のものであり、その長さは４０〜２００ｍｍ、特に６０〜１５０ｍｍで、また幅は２０〜７０ｍｍ、特に２０〜５０ｍｍであることが、着用者の身体へのフィット性が高くなることから好ましい。
【０００９】
図２には図１に示すナプキン１の幅方向の縦断面図が示されている。ナプキン１は、液透過性のトップシート２、液不透過性の防漏層としてのバックシート３、及び液保持性の吸収層としての吸収体４を有している。バックシート５の外面には、ずれ止め粘着剤の層８が形成されており、該層８は、剥離紙７によって被覆されている。吸収体４は、圧縮弾性を有する弾力層５と、弾力層５の上下面に配された液保持層６ａ，６ｂとを備えている。弾力層５の上面に配された液保持層６ａはトップシート２に隣接しており、また弾力層５の下面に配された液保持層６ｂはバックシート３に隣接している。吸収体４をこのような構成とすることによって、身体へのフィット性及び液の吸収性能の高い小型ナプキンとなすことができる。
【００１０】
従来のナプキンよりも小型である本実施形態のナプキン１の吸収性能を高めるために、ナプキン１の吸収体４は、生理食塩水の飽和吸収量が５０００ｇ／ｍ2 以上、好ましくは５０００〜３００００ｇ／ｍ2 、更に好ましくは７０００〜２００００ｇ／ｍ2 であることが必要である。飽和吸収量が５０００ｇ／ｍ2 未満では、液漏れが生じ易くなり、またナプキンの取り替え回数が増加し不経済になる。また、ナプキン１の吸収体４は、遠心保持量が１０００ｇ／ｍ2 以上、好ましくは１０００〜８０００ｇ／ｍ2 、更に好ましくは２０００〜５０００ｇ／ｍ2 であることが必要である。遠心保持量が１０００ｇ／ｍ2 未満では、液の固定化量が低く座った時等、体の圧力下において一旦吸収された体液がナプキンの外に漏れてしまう。
【００１１】
本発明において飽和吸収量は、次の方法で測定される。吸収層としての吸収体４のサンプルを生理食塩水〔０．９％ＮａＣｌ、大塚製薬（株）製〕２０００ｍｌで３０分間膨潤させた後、メッシュプレート上に１時間放置させ、その重量を測定し、以下に示す式から飽和吸収量を求める。１種類のサンプルにつき３つのサンプルで測定を行い、その平均値を飽和吸収量とする。
飽和吸水量（ｇ／ｍ2 ）＝｛（１時間放置後のサンプル重量）−（初期のサンプル重量）｝／初期のサンプルの面積（平面視したときの見掛け面積）
但し、前記サンプルの面積には、周囲のシール部は含めない。
【００１２】
また、本発明において遠心保持量は次の方法で測定される。先ず、吸収層としての吸収体４のサンプルの重量を正確に量り取り、生理食塩水〔０．９％ＮａＣｌ、大塚製薬（株）製〕２０００ｍｌの入ったビーカー中に入れ３０分間そのままに放置し膨潤させる。その後、サンプルを取り出し、サンプルが脱落しないような不織布からなる袋の中に入れる。遠心分離機〔国産遠心器（株）製のＨ−１３０Ｃ（商品名）〕にて、サンプルが入った袋を２０００回転／分（８９５Ｇの遠心加速度）で１０分間回転させる。その後のサンプルの重量を測定し、以下に示す式から遠心保持量を求める。１種類のサンプルにつき３つのサンプルで測定を行い、その平均値を遠心保持量とする。
遠心保持量（ｇ／ｍ2 ）＝｛遠心分離後のサンプル重量−初期のサンプルの重量｝／初期のサンプルの面積（平面視したときの見掛け面積）
但し、前記サンプルの面積には、周囲のシール部は含めない。
【００１３】
ナプキンのフィット性向上に関しては、乾燥時においてナプキン１に５ｇ／ｃｍ2 の荷重をかけた時の厚みAd5 が５〜４５ｍｍであり、好ましくは５〜３５ｍｍ、更に好ましくは１０〜３０ｍｍである。５ｇ／ｃｍ2 の荷重は、ナプキン１を装着した時にナプキン１に加わる荷重にほぼ相当し、そのときの厚みを前記範囲内とすることで、装着圧の低いときでも身体の形状に合わせてナプキン１が変形し、身体に密着するようになる。詳しくは、厚みが５ｍｍに未満であると、装着時に隙間が生じ、身体に密着せず液漏れが生じる。４５ｍｍ超であると、違和感が生じ装着に支障をきたす。本明細書において乾燥時とは、吸収性物品の湿潤させる前の状態、即ち未使用の状態を意味する。
【００１４】
ナプキン１はまた、乾燥時においてナプキン１に１００ｇ／ｃｍ2 の荷重をかけた時の厚みAd100 が３〜２０ｍｍであり、好ましくは５〜１５ｍｍ、更に好ましくは５〜１０ｍｍである。１００ｇ／ｃｍ2 の荷重は、ナプキン１を装着した着用者の座位時にナプキン１に加わる荷重にほぼ相当し、そのときの厚みを前記範囲内とすることで装着圧の高いときでもナプキン１が身体に違和感無くフィットするようになる。詳しくは、厚みが３ｍｍ未満であると、十分なフィット性が得られず、また吸収容量も小さくなる為に漏れやすくなってしまい、２０ｍｍ超であると、座った時等、股間に異物感が残り、装着感が悪くなってしまう。
【００１５】
更に、ナプキン１は、乾燥時において圧縮変形追随率Ｃd 〔Ｃd ＝（Ad5 −Ad100 ）／Ad5 ×１００〕が４５〜９０％であり、好ましくは５０〜８０である。圧縮変形追随率を斯かる範囲内とすることで、ナプキン１が着用者の身体の形状及び動きに追従して変形しフィット性が向上する。詳しくは、圧縮変形追随率が５０％未満であると、歩いたり、座ったりした時等、ナプキン１にかかる圧力が変動した時のフィット性の追随が悪く、表面に隙間が生じ漏れてしまう事があり、９０％超であると、吸収空間である厚み変動が大きくなりすぎ、一旦吸収した体液が圧力変動により逆に外に漏れてしまうことがある。
【００１６】
前述の説明は、乾燥時におけるナプキン１の圧縮変形追随性に関してのものであるが、前述の理由と同様の理由により、湿潤時におけるナプキン１の圧縮変形追随性は以下の通りであることが好ましい。即ち、湿潤時においてナプキン１に５ｇ／ｃｍ2 の荷重をかけた時の厚みAw5 は、好ましくは１０〜４５ｍｍ、更に好ましくは１０〜３５ｍｍ、一層好ましくは１５〜３０ｍｍである。また、湿潤時においてナプキン１に１００ｇ／ｃｍ2 の荷重をかけた時の厚みAw100 は、好ましくは４〜２０ｍｍ、更に好ましくは５〜１５ｍｍ、一層好ましくは５〜１０ｍｍである。更に、湿潤時におけるナプキン１の圧縮変形追随率Ｃw 〔Ｃw ＝（Aw5 −Aw100 ）／Aw5 ×１００〕は、好ましくは４５〜９０％、更に好ましくは５０〜７０％である。本発明において、湿潤時とは、２０℃、６５％ＲＨ下で、ナプキン１を生理食塩水（０．９％ＮａＣｌ、大塚製薬製）２０００ｍｌで３０分間膨潤させた後、メッシュプレート上に１時間放置させた後の状態をいう（以下、湿潤時というときには、この状態を意味する）。
【００１７】
ナプキン１は、その圧縮変形追随性が前述の通りであることに加えて、圧縮変形回復性、即ち、ナプキン１に所定の荷重が加わった状態から荷重が取り除かれた状態への変形回復性が以下の通りであることが、ナプキン１の身体へのフィット性を一層高め得る点から好ましい。
【００１８】
即ち、乾燥時においてナプキン１に２００ｇ／ｃｍ2 の荷重をかけた後、荷重１００ｇ／ｃｍ2 まで解放したときの厚みBd100 が、２〜１８ｍｍ、特に３〜１５ｍｍ、とりわけ５〜１２ｍｍであり、この状態（荷重１００ｇ／ｃｍ2 の状態）から更に荷重５ｇ／ｃｍ2 まで解放したときの厚みBd5 が、４〜４０ｍｍ、特に１０〜３０ｍｍ、とりわけ１３〜２５ｍｍであることが好ましい。これらBd100 及びBd5 の厚みを前記範囲内とする事で、装着中に圧力変動が生じる時、即ち運動時や座った状態から立った時等、圧力が変動する状況においても、常にナプキン１が身体にフィットし漏れ難くなる。
【００１９】
更にナプキン１は、乾燥時において圧縮変形回復率Ｄd 〔Ｄd ＝（Bd5 −Bd100 ）／Ad5 ×１００〕が、３０〜９０％、特に３０〜８０％、とりわけ３５〜７０％であることが、装着中に圧力変動が生じる状況においても、常にナプキン１が身体にフィットする点から好ましい。
【００２０】
圧縮変形回復性に関しては、前述の乾燥時の場合に加えて、前述の理由と同様の理由により、湿潤時における圧縮変形回復性が以下の通りであることが好ましい。即ち、湿潤時においてナプキン１に２００ｇ／ｃｍ2 の荷重をかけた後、荷重１００ｇ／ｃｍ2 まで解放したときの厚みBw100 は、好ましくは２〜１８ｍｍ、更に好ましくは３〜１５ｍｍ、一層好ましくは５〜１０ｍｍである。この状態（荷重１００ｇ／ｃｍ2 の状態）から更に荷重５ｇ／ｃｍ2 まで解放したときの厚みBw5 は、好ましくは４〜４０ｍｍ、更に好ましくは５〜３０ｍｍ、一層好ましくは１０〜２０ｍｍである。更に、湿潤時におけるナプキン１の圧縮変形回復率Ｄw 〔Ｄw ＝（Bw5 −Bw100 ）／Aw5 ×１００〕は、好ましくは３５〜９０％、更に好ましくは３５〜８０％、一層好ましくは３５〜７０％である。
【００２１】
乾燥時のナプキン１の厚み（Ad5 、Ad100 Bd5 、Bd100 ）は、次の方法で測定される。２０℃、６５％ＲＨの測定環境下にて測定を行う。測定は同環境に２４時間放置後行う。テンシロン（東洋ボールドウィン社製、型式；ＲＴＭ−２５）を用い、ナプキンの上面中央位置に、直径１７．８４ｍｍ（面積２．５ｃｍ2 ）の円柱板によって荷重面積２．５ｃｍ2 で圧縮（下降）及び回復（上昇）試験を行う。そのときの速度は１０ｍｍ／分とする。先ず、荷重５ｇ／ｃｍ2 下での厚みAd5 を測定し、更に荷重１００ｇ／ｃｍ2 での厚みAd100 を測定する。引き続き荷重２００ｇ／ｃｍ2 まで圧縮した後、荷重を１００ｇ／ｃｍ2 まで解放して回復厚みBd100 を測定する。更に荷重を５ｇ／ｃｍ2 まで解放して回復厚みBd5 を測定する。１種類のサンプルにつき３つのサンプルでそれぞれ１回ずつ測定を行い、３つの平均値を各荷重下での厚みとする。
【００２２】
また湿潤時のナプキン１の厚みは、ナプキン１を前述した湿潤時の状態にして、乾燥時のナプキンの厚みと同様の方法により測定する。
【００２３】
本実施形態のナプキン１の構成材料について説明すると、吸収体４を構成する弾力層５としては圧縮弾性を有する材料が好ましく用いられる。弾力層５は例えば、圧縮弾性を有する繊維集合体から構成される。圧縮弾性を有する繊維集合体としては、嵩高性ないし捲縮性を有する繊維からなるウエブや該ウエブを構成する繊維を結合して形成された不織布等が挙げられる。前記ウエブとは、構成繊維が互いに全く拘束されていないか、又は機械的絡み合い及び摩擦力等によってごく僅かに拘束されて、極めて高い自由度をもつ状態の繊維集合体をいう。前記ウエブは例えばカード機よる積繊やエアレイ法による積繊で形成することができる。前記繊維としては、界面活性剤等で表面を親水化したポリエチレン（ＰＥ）繊維、ポリプロピレン（ＰＰ）繊維、ポリエチレンテレフタレート（ＰＥＴ）繊維、ＰＰ／ＰＥ芯鞘型複合繊維、ＰＥＴ／ＰＥ芯鞘型複合繊維等が挙げられ、特に嵩高い弾力層を形成し得る芯鞘型の複合繊維、例えばＰＥＴ／ＰＥ芯鞘型複合繊維を用いることが好ましい。前記ウエブから構成される不織布としては、嵩高なものを容易に製造し得る点からサクションヒートボンド不織布が好ましい。これら不織布の弾力性や厚み変形追随性を一層高める目的で、これを凹凸状にエンボス加工しても良い。
【００２４】
また、弾力層５として、弾性シート、そのラミネート物、それらを波形に加工したシート及びそれらをハニカム状に加工したシート並びに発泡体等を用いることもできる。これらの材質としては、特開平２−８４９６０号公報記載のもの、例えばスチレン−ブタジエン共重合体やポリブタジエン等のゴム、ポリウレタンやポリオレフィン等のエラストマー樹脂などが用いられる。
【００２５】
弾力層５を構成する材料が疎水性の場合には、親水化処理を施して、液の透過・拡散性を高めることが好ましい。
【００２６】
弾力層５の厚み（乾燥時、無荷重下）は、前述のナプキン１の厚みとも関係するが、一般に２〜３０ｍｍ、特に３〜２０ｍｍであることが好ましい。また弾力層５の坪量は、３０〜１０００ｇ／ｍ2 、特に５０〜８００ｇ／ｍ2 であることが好ましい。
【００２７】
吸収体４を構成するもう一方の構成部材である液保持層６ａ，６ｂとしては、前述した飽和吸収量及び遠心保持量との関係で、パルプ繊維の積繊体、パルプ繊維と高吸収性ポリマーとの混合物の積繊体、パルプ繊維をバインダー等でシート化した乾式パルプシート、不織布、吸収紙、２枚の吸収紙間に高吸収性ポリマーが三次元状に保持されてなり、該吸収紙同士が一体化されてなる吸収シート等が好ましく用いられる。特に該吸収シートとして、嵩高性のセルロース繊維（例えば架橋セルロース繊維）及び熱溶融性接着繊維（例えば、ＰＰ／ＰＥ複合繊維、ＰＥＴ／ＰＥ複合繊維や熱水で溶解するポリビニルアルコール繊維）を含む吸収紙から形成される吸収シートを用いることが、吸収体４の飽和吸収量及び遠心保持量を容易に上述の値以上となし得る点、及びポリマーが脱落しない様なシート強度を得る点から好ましい。
【００２８】
各液保持層の厚み（乾燥時、無荷重下）は、前述のナプキン１の厚み並びに吸収体４の飽和吸収量及び遠心保持量とも関係するが、一般に０．３〜２０ｍｍ、特に０．５〜１０ｍｍであることが好ましい。同様に、各液保持層の坪量は、５０〜５００ｇ／ｍ2 、特に８０〜３００ｇ／ｍ2 であることが好ましい。液保持層６ａ，６ｂは同一の又は異なる材料から構成されており、各液保持層の厚み及び坪量は同一でもよく或いは異なっていてもよい。
【００２９】
ナプキン１におけるトップシート２及びバックシート３としては、従来公知のものを特に制限無く用いることができる。
【００３０】
次に、第２発明について図３を参照しながら説明する。尚、第２発明に関し特に説明しない点については、第１発明に関して詳述した説明が適宜適用される。また、図３において図１及び図２と同じ部材には同じ符号を付してある。
【００３１】
図３に示すように、第２発明の生理用補助吸収パッド（以下、補助パッドともいう）１０は、図１及び図２に示すナプキン１と同様に、下部が平坦ないわゆる俵形をしており、通常の生理用ナプキン２０の上に着脱可能に固定されて用いられるものである。従って、補助パッド１０は、図１及び図２示すナプキン１とは異なり、液不透過性の防漏層（即ちバックシート３）を備えていてもよく、或いは備えていなくてもよい。詳細には、補助パッド１０は、以下の1)〜3)の構成を有していることが好ましい。
【００３２】
1)吸収体の全面を液透過性のトップシートで被覆した構成。
2)吸収体の上面及び側面を液透過性のトップシートで被覆し、下面を液透過性のバックシートで被覆した構成。
3)吸収体の上面及び側面を液透過性のトップシートで被覆し、下面を不液透過性のバックシートで被覆した構成（図１及び図２に示す構成と同様の構成）。
【００３３】
そして前記1)〜3)の何れの場合でも、補助パッド１０に用いられる吸収体は第１発明の場合と同様の構成を有している。更に、補助パッド１０（及びそれに用いられる吸収体）は、第１発明の場合と同様の厚み（乾燥時及び湿潤時）並びに圧縮変形追従率及び圧縮変形回復率（何れも乾燥時及び湿潤時）を有するものである。斯かる構成を有する補助パッド１０を従来用いられる生理用ナプキンと組み合わせることによって、身体へのフィット性が一層高められると共に吸収性能の一層の向上が図られる。
【００３４】
補助パッド１０と共に用いられる生理用ナプキン２０に特に制限は無く、従来公知のものと同様のものを用いることができる。補助パッド１０とナプキン２０との固定には、例えばホットメルト粘着剤等が用いられる。
【００３５】
本発明は前記実施形態に制限されず、例えば第１及び第２の発明における吸収体としては図２に示す構成のもの以外に、保持層及び弾力層の配置位置を変え、上部に保持層、下部に弾力層を配置したり、保持層及び弾力層を更に吸収紙で包んでも良い。
また、第１発明の吸収性物品及び第２発明の補助パッドの外形としては、図１及び図３に示すいわゆる俵形以外に、厚みのある平板形のものや、股間に一層フィットする様にバイオリン形の平面形状を有し、中央部が更に隆起したものでも良い。
また、第１発明の吸収性物品を生理用ナプキンの他に、失禁パッド等に適用してもよい。
【００３６】
【実施例】
以下の例中、特に断らない限り「％」及び「部」はそれぞれ「重量％」及び「重量部」を意味する。
【００３７】
〔実施例１〕
(1) 液保持層の作製
架橋処理パルプ〔商品名；ＨＢＡ、ウエハウザー（株）〕９５部及び溶融着性接着繊維として太さ１デニール、長さ３ｍｍのポリビニルアルコール繊維〔商品名；フィブリボンド、三昌（株）製〕５部を水中に分散混合し、所定濃度の抄紙原料を得た。この抄紙原料を湿式抄紙機の抄紙部に供給し、乾燥坪量が２５ｇ／ｍ2 になるように、下層繊維シートを形成した。次いで、該下層繊維シートをサクションボックスにより脱水し、その水分率を６０％にした。次いで、脱水後の湿潤した下層繊維シートの上に、高吸収性ポリマー〔商品名；アクアリック、日本触媒（株）製〕を散布坪量４０ｇ／ｍ2 で略均一に散布し、この上に、前記下層繊維シートと同様の配合組成を有する予め抄紙したおいた乾燥吸収シート（坪量３５ｇ／ｍ2 ）を重ね合わせ、これらの重ね合わせ体をヤンキードライヤーに導入し、１３０℃にて乾燥一体化することにより、紙中にポリマーが混合埋設された一枚の吸収シート（厚み０．７ｍｍ、坪量１００ｇ／ｍ2 ）を得た。この吸収シートＡを液保持層として用いた。
【００３８】
(2) 弾力層の作製
ＰＥＴ／ＰＥの芯鞘型複合繊維（５デニール×５１ｍｍ）を用いて、坪量３０ｇ／ｍ2 のサクションヒートボンド不織布を得、更に凹凸状にヒートエンボス加工を施し、厚み５ｍｍのエンボス不織布を得た。凹凸間のピッチは６ｍｍであり、また凸部の密度は２．８個／ｃｍ2 であった。この不織布を更に凸部同士が重ねる様に５層重ね合わせ（層間はホットメルトで接着）、トータル坪量１５０ｇ／ｍ2 で厚み２５ｍｍの弾力シートを得、これを弾力層Ａとして用いた。
【００３９】
(3) 生理用ナプキンの作製
幅３０×長さ８０ｍｍに裁断した前記弾力層Ａの上下面に、同じ寸法に裁断した前記吸収シートＡを配して吸収体を構成した（吸収保持層の坪量は上下で坪量２００ｇ／ｍ2 で、弾力層の坪量は１５０ｇ／ｍ2 である）。
この吸収体を、ＰＥＴ／ＰＥの芯鞘型複合繊維（２デニール×５１ｍｍ）から構成された坪量２５ｇ／ｍ2 のサクションヒートボンド不織布２からなる液透過性トップシートと、ポリエチレンフィルム（坪量２５ｇ／ｍ2 ）からなる液不透過性のバックシート３とで挟持し、両シートを接着固定し且つ周辺をヒートシールし、更に、液不透過性のバックシート３の非肌当接面側にずれ止めホットメルト８を、幅３０ｍｍ×長さ８０ｍｍで塗工した。この上に剥離紙７をかぶせて、図１及び図２に示す生理用ナプキンを得た。このナプキンは幅４０ｍｍ×長さ１００ｍｍのものである。
【００４０】
〔実施例２〕
ＰＥＴ／ＰＥの芯鞘型複合繊維（５デニール×５１ｍｍ）からなるウェブ（厚み１８ｍｍ、坪量５００ｇ／ｍ2 ）を形成し、これを幅３０ｍｍ×長さ８０ｍｍに裁断し、弾力層Ｂとして用いる以外は、実施例１と同様にして生理用ナプキンを得た。
【００４１】
〔実施例３〕
化学パルプをフラッフ状に坪量４０ｇ／ｍ2 で積繊し、バインダーとしてアクリル酸エステル共重合体〔商品名；モビニール７１０、ヘキスト合成（株）製〕を坪量１０ｇ／ｍ2 をスプレー状に散布し、更に高吸収性ポリマー（商品名；アクアリック、日本触媒（株）製）を散布坪量４０ｇ／ｍ2 で略均一に散布した。更に化学パルプをフラッフ状に坪量４０ｇ／ｍ2 で積繊し、アクリル酸エステル共重合体〔商品名；モビニール７１０、ヘキスト合成（株）製〕を坪量１０ｇ／ｍ2 をスプレー状に散布し全体を乾燥一体化させ、坪量１４０ｇ／ｍ2 で厚み１ｍｍの吸収シートＢを得た。この吸収シートＢを液保持層として用いた。
そして、実施例２で用いた吸収シートＡの代わりに吸収シートＢを用いる以外は実施例２と同様にして、生理用ナプキンを得た。
【００４２】
〔実施例４〕
界面活性剤〔アルキルグルコシド、花王（株）製〕を０．５％付着させ親水化処理を施した軟質ポリエーテル系のポリウレタンフォーム（坪量７５ｇ／ｍ2 、厚み２５ｍｍ）のシートを、幅３０ｍｍ×長さ８０ｍｍに裁断し、弾力層Ｃとして用いる以外は、実施例１と同様にして生理用ナプキンを得た。
【００４３】
〔比較例１〕
実施例１で用いた吸収シートＡの代わりに、坪量１６ｇ／ｍ2 の針葉樹パルプからなる湿式吸収紙（厚み０．２ｍｍ）を用い、実施例１で用いた弾力層Ａの代わりに、フラッフ化学パルプの積繊シート（坪量７５０ｇ／ｍ2 、厚み９ｍｍ）を用いた以外は実施例１と同様にして、生理用ナプキンを得た。
【００４４】
〔比較例２〕
実施例１で用いた吸収シートＡの代わりに、坪量１６ｇ／ｍ2 の針葉樹パルプからなる湿式吸収紙（厚み０．２ｍｍ）を用い、実施例１で用いた弾力層Ａの代わりに、フラッフ化学パルプの積繊シート（坪量７２０ｇ／ｍ2 、厚み９ｍｍ）に高吸収性ポリマー〔商品名；アクアリック、日本触媒（株）製〕を散布坪量３０ｇ／ｍ2 で略均一に散布したシート（トータル坪量７５０ｇ／ｍ2 、厚み９．１ｍｍ）用いた以外は実施例１と同様にして、生理用ナプキンを得た。
【００４５】
〔比較例３〕
実施例１で用いた吸収シートＡの代わりに、坪量１６ｇ／ｍ2 の針葉樹パルプからなる湿式吸収紙（厚み０．２ｍｍ）を用い、実施例１で用いた弾力層Ａの代わりに、フラッフ化学パルプの積繊シート（坪量６００ｇ／ｍ2 ）に高吸収性ポリマー〔商品名；アクアリック、日本触媒（株）製〕を散布坪量１５０ｇ／ｍ2 で略均一に散布したシート（トータル坪量７５０ｇ／ｍ2 、厚み９ｍｍ）用いた以外は実施例１と同様にして、生理用ナプキンを得た。
【００４６】
〔比較例４〕
実施例２において、吸収シートＡを用いずに、弾力層Ｂのウェブのみから吸収体を構成する以外は、実施例２と同様にして生理用ナプキンを得た。
【００４７】
〔比較例５〕
実施例１において、吸収シートＡを用いずに、弾力層Ａの不織布のみから吸収体を構成する以外は、実施例１と同様にして生理用ナプキンを得た。
【００４８】
〔性能評価〕
実施例及び比較例で得られたナプキンについて、その厚み（乾燥時及び湿潤時）並びに圧縮変形追随率及び圧縮変形回復率（何れも乾燥時及び湿潤時）を前述の方法により測定した。その結果を表１に示す。また、実施例及び比較例で得られたナプキンについて、これを生理用ショーツ及び通常のショーツをそれぞれ用いて装着したときの漏れ発生迄の液の吸収量を以下の方法で測定した。その結果を表１に示す。
【００４９】
〔漏れ発生迄の吸収量〕
２０℃、６５％ＲＨにて、各ナプキンを、生理用ショーツ及び通常のショーツを用いて可動式女性腰部モデルに装着させた。このモデルを１００歩／分（５０ｍ／分）の速度で歩行させながら、チューブによって脱繊維馬血〔日本バイオテスト研究所（株）製〕を３分毎に１ｇずつナプキンに注入し、漏れ発生迄の吸収量を測定した。１種類のナプキンにつき３つのナプキンで測定を行い、その平均値を吸収量とした。
【００５０】
【表１】
0004159179.tif 000002
【００５１】
表１に示す結果から明らかなように、各実施例の生理用ナプキン（本発明品）は、漏れが発生するまでの液の吸収量が比較例のナプキンに比して高く、吸収性能が高いことが判る。
また、各実施例の生理用ナプキンは、生理用ショーツ及び通常のショーツの何れを用いて装着したときでも、同等の吸収量を示しており、このことからフィット性に優れていることが判る。これに対して比較例のナプキンは、通常のショーツを用いて装着すると、生理用ショーツを用いた場合に比して吸収量が低下しており、フィット性に劣ることが判る。
【００５２】
【発明の効果】
本発明によれば、吸収性能が高く、液吸収前後の身体へのフィット性が高い吸収性物品及び生理用補助吸収パッドが提供される。
【図面の簡単な説明】
【図１】第１発明の一実施形態としての生理用ナプキンの斜視図である。
【図２】図１に示す生理用ナプキンの幅方向の縦断面図である。
【図３】第２発明の生理用補助吸収パッドの一実施形態の使用状態を示す斜視図である。
【符号の説明】
１  生理用ナプキン（吸収性物品）
２  トップシート
３  バックシート
４  吸収体
５  弾力層
６ａ，６ｂ  液保持層
【図１】
0004159179.tif 000003
【図２】
0004159179.tif 000004
【図３】
0004159179.tif 000005